(57)【要約】【課題】低温下でのハイレート特性を改善することができる電極材料、その電極材料を含む電極およびその電極を有するリチウムイオン二次電池を提供する。【解決手段】本発明の電極材料は、一般式ＬｉＦｅｘＭｎ１−ｘ−ｙＭｙＰＯ４で表される無機粒子と、無機粒子の表面を被覆する炭素質被膜とを含み、２〜１０ｎｍの細孔径の範囲における細孔容積が３〜１１ｃｍ３／ｇである。本発明の電極材料の製造方法は、上記無機粒子を、水溶液に浸漬した無機粒子と、炭素質被膜前駆体と、水とを含むスラリーを作製する工程、スラリーを乾燥してスラリーの乾燥物を作製する工程、および乾燥物を５００〜１０００℃の非酸化性雰囲気下にて焼成する工程を含み、無機粒子１００質量部に対する、炭素元素に換算したときの炭素質被膜前駆体の配合量が、１．０〜５．０質量部である。本発明の電極は本発明の電極材料を含む。本発明のリチウムイオン二次電池は正極、負極および非水電解質を有し、正極が本発明の電極を有する。【選択図】なし【特許請求の範囲】
【請求項１】
一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子と、
前記無機粒子の表面を被覆する炭素質被膜とを含み、
２ｎｍ以上１０ｎｍ以下の細孔径の範囲における細孔容積が３ｃｍ３／ｇ以上１１ｃｍ３／ｇ以下であるリチウムイオン二次電池用電極材料。
【請求項２】
炭素量が０．５質量％以上３．５質量％以下である請求項１に記載のリチウムイオン二次電池用電極材料。
【請求項３】
粉体抵抗が１０００Ω・ｃｍ以下である請求項１または２に記載のリチウムイオン二次電池用電極材料。
【請求項４】
一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子を、７．０以上１０．０以下のｐＨを有する水溶液に浸漬させる工程、
前記水溶液に浸漬した前記無機粒子と、炭素被膜前駆体と、水とを含むスラリーを作製する工程、
前記スラリーを乾燥して前記スラリーの乾燥物を作製する工程、および
前記乾燥物を５００℃以上１０００℃以下の非酸化性雰囲気下にて焼成する工程を含み、
前記炭素皮膜前駆体は、グルコース、フルクトース、ガラクトース、マンノース、マルトース、スクロース、ラクトース、アラビノース、グリコーゲン、ペクチン、アルギン酸、グルコマンナン、キチン、ヒアルロン酸、コンドロイチン、アガロース、ポリエーテル、２価アルコールおよび３価アルコールからなる群から選択される少なくとも１種であり、
前記無機粒子１００質量部に対する、炭素元素に換算したときの前記炭素被膜前駆体の配合量が、１．０質量部以上５．０質量部以下であるリチウムイオン二次電池用電極材料の製造方法。
【請求項５】
請求項１〜３のいずれか１項に記載のリチウムイオン二次電池用電極材料を含むリチウムイオン二次電池用電極。
【請求項６】
正極、負極および非水電解質を有するリチウムイオン二次電池であって、
前記正極が請求項５に記載のリチウムイオン二次電池用電極を有するリチウムイオン二次電池。
【発明の詳細な説明】
【技術分野】
【０００１】
本発明は、リチウムイオン二次電池用電極材料、リチウムイオン二次電池用電極およびリチウムイオン二次電池に関する。
【背景技術】
【０００２】
近年、クリーンエネルギーの技術開発が急速に進む中、脱石油、ゼロエミッション、および省電力製品の普及など、地球に優しい環境作りが必要となっている。とくに最近脚光を浴びているのが電気自動車に電気エネルギーを供給する大容量の蓄電池、有事の場合や災害が発生した場合に電気エネルギーを供給する大容量の蓄電池、携帯用情報機器や携帯用情報端末などに電気エネルギーを供給する二次電池である。二次電池としては、たとえば、鉛蓄電池、アルカリ蓄電池およびリチウムイオン電池などが知られている。とくに、リチウムイオン電池は、小型化、軽量化、および高容量化が可能であり、しかも、高出力かつ高エネルギー密度であるという優れた特性を有している。このことから、電気自動車をはじめ、電動工具などの高出力電源としても商品化されており、次世代のリチウムイオン二次電池用材料の開発が世界中で活発化している。
【０００３】
また、最近では、電気エネルギーを供給する大容量の蓄電池と住宅とのコラボレーションとしてＨＥＭＳ（ホームエネルギー・マネッジメント・システム）が脚光を浴びている。ＨＥＭＳは、スマート家電や電気自動車あるいは太陽光発電など、家庭の電気に関わる情報と制御システムとを集約することで、自動制御、電力需給の最適化などを管理し、賢くエネルギーを消費するシステムである。
【０００４】
現在実用化されているリチウムイオン電池の正極に用いられる電極活物質としては、ＬｉＣｏＯ２およびＬｉＭｎＯ２が一般的である。しかしながら、Ｃｏは地球上に偏在し、かつ稀少な資源であることから、大量に使用した場合には、製品コストが高くなり、かつ安定供給が難しくなるという問題点がある。そこで、ＬｉＣｏＯ２に代わる正極活物質として、スピネル系のＬｉＭｎ２Ｏ４、三元系のＬｉＮｉ１／３Ｍｎ１／３Ｃｏ１／３Ｏ２、鉄酸リチウム（ＬｉＦｅＯ２）、リン酸鉄リチウム（ＬｉＦｅＰＯ４）などの正極活物質の研究開発が盛んに進められている。これら正極材料の中でも、オリビン構造を有するＬｉＦｅＰＯ４が、安全性はもちろんのこと、資源的およびコスト的にも問題がない正極材料として注目されている。このＬｉＦｅＰＯ４で代表されるオリビン系正極材料は、リンを構成元素に含みかつ酸素と強く共有結合している。したがって、オリビン系正極材料は、ＬｉＣｏＯ２などの正極材料と比較して高温時に酸素を放出するおそれがなく、電解液の酸化分解による発火の危険性も生じるおそれがなく、安全性に優れた材料である。
【０００５】
しかしながら、このような利点を有するＬｉＦｅＰＯ４においても、電子伝導性が低いという課題がある。この電子伝導性の低さは、構造に由来する活物質内部のリチウムイオンの拡散の遅さと電子導電性の低さにあると考えられている。そこで、電子伝導性を向上させた電極材料として、たとえば、ＬｉｘＡｙＢｚＰＯ４（ＡはＣｏ、Ｍｎ、Ｎｉ、Ｆｅ、ＣｕおよびＣｒからなる群から選択された１種または２種以上、ＢはＭｇ、Ｃａ、Ｓｒ、Ｂａ、Ｔｉ、Ｚｎ、Ｂ、Ａｌ、Ｇａ、Ｉｎ、Ｓｉ、Ｇｅ、Ｓｃ、Ｙおよび希土類元素からなる群から選択された１種以または２種以上、０＜ｘ＜２、０＜ｙ＜１、０≦ｚ＜１．５）からなる電極活物質の１次粒子を複数個集合して２次粒子とし、かつ、これら１次粒子間に、電子伝導性物質として炭素を介在させ、電極活物質の表面を炭素質被膜で被覆した電極材料が提案されている。また、これらの電極材料の製造方法としては、電極活物質または電極活物質の前駆体と、有機化合物とを含むスラリーを噴霧し、乾燥して造粒体を生成し、この造粒体を生成し、この造粒体を５００℃以上かつ１０００℃以下の非酸化性雰囲気下にて熱処理する方法が提案されている（たとえば、特許文献１〜３参照）。
【０００６】
また、ＬｉＦｅＰＯ４と炭素との複合体中の炭素の含有量を１〜２０質量％としたリチウムイオン二次電池用正極材料（特許文献４参照）、平均粒子径が１μｍ以下のリチウム含有リン酸塩を炭素質からなる結合剤により被覆させて造粒させ、平均粒子径が３μｍ以下のリチウム含有リン酸塩凝集体からなるリチウムイオン二次電池用正極活物質（特許文献５参照）などが提案されている。これらの正極活物質は、造粒体密度を向上させることで、均一な厚みで炭素質を被覆させることができ、電池特性を向上させることができるとされている。また、密度を向上させることで電極中の正極活物質の密度を高くすることができ、高容量化を図ることができ、さらには高密度になることでリチウムイオンの拡散距離を短縮し、リチウムイオンの拡散性を高め、正極におけるイオン伝導性を向上させることができるとされている。
【先行技術文献】
【特許文献】
【０００７】
【特許文献１】特開２００４−０１４３４０号公報
【特許文献２】特開２００４−０１４３４１号公報
【特許文献３】特開２００１−０１５１１１号公報
【特許文献４】特開２００６−０３２２４１号公報
【特許文献５】特開２００９−０４８９５８号公報
【発明の概要】
【発明が解決しようとする課題】
【０００８】
ところで、近年、リチウムイオン電池の電極材料においても、さらなるハイレート特性およびサイクル特性の向上が求められており、特に低温下でのハイレート特性の向上が求められている。しかしながら、特許文献１〜５の電極材料においては、電極活物質の表面に炭素質被膜が多く残存することから、炭素質被膜の厚みが増大し、この厚みのある炭素質被膜がリチウム拡散の際の障害となる。このため、特許文献１〜５の電極材料には、ハイレート特性が低下するという問題点があった。
【０００９】
本発明は、上記の課題を解決するためになされたものであって、低温下でのハイレート特性を改善することができる電極材料、その電極材料を含む電極およびその電極を有するリチウムイオン二次電池を提供することを目的とする。
【課題を解決するための手段】
【００１０】
本発明者等は、上記課題を解決するために鋭意研究を行なった。その結果、電極材料における炭素量および所定の細孔径の細孔容量を制御することによって、リチウムイオン二次電池の低温下でのハイレート特性を改善できることを見出した。そして、その発見に基づき、本発明を完成するに至った。すなわち、本発明は以下のとおりである。
【００１１】
［１］一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子と、無機粒子の表面を被覆する炭素質被膜とを含み、２ｎｍ以上１０ｎｍ以下の細孔径の範囲における細孔容積が３ｃｍ３／ｇ以上１１ｃｍ３／ｇ以下であるリチウムイオン二次電池用電極材料。
［２］炭素量が０．５質量％以上３．５質量％以下である上記［１］に記載のリチウムイオン二次電池用電極材料。
［３］粉体抵抗が１０００Ω・ｃｍ以下である上記［１］または［２］に記載のリチウムイオン二次電池用電極材料。
［４］一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子を、７．０以上１０．０以下のｐＨを有する水溶液に浸漬させる工程、水溶液に浸漬した無機粒子と、炭素被膜前駆体と、水とを含むスラリーを作製する工程、スラリーを乾燥してスラリーの乾燥物を作製する工程、および乾燥物を５００℃以上１０００℃以下の非酸化性雰囲気下にて焼成する工程を含み、炭素皮膜前駆体は、グルコース、フルクトース、ガラクトース、マンノース、マルトース、スクロース、ラクトース、アラビノース、グリコーゲン、ペクチン、アルギン酸、グルコマンナン、キチン、ヒアルロン酸、コンドロイチン、アガロース、ポリエーテル、２価アルコールおよび３価アルコールからなる群から選択される少なくとも１種であり、無機粒子１００質量部に対する、炭素元素に換算したときの炭素被膜前駆体の配合量が、１．０質量部以上５．０質量部以下であるリチウムイオン二次電池用電極材料の製造方法。
［５］上記［１］〜［３］のいずれか１つに記載のリチウムイオン二次電池用電極材料を含むリチウムイオン二次電池用電極。
［６］正極、負極および非水電解質を有するリチウムイオン二次電池であって、正極が上記［５］に記載のリチウムイオン二次電池用電極を有するリチウムイオン二次電池。
【発明の効果】
【００１２】
本発明によれば、低温下でのハイレート特性を改善することができる電極材料、その電極材料を含む電極およびその電極を有するリチウムイオン二次電池を提供する電極材料、その電極材料を含む電極およびその電極を有するリチウムイオン二次電池を提供することができる。
【発明を実施するための形態】
【００１３】
以下、本発明を詳細に説明するが、本発明は下記の実施形態に限定されるものではない。
【００１４】
［リチウムイオン二次電池用電極材料］
本発明のリチウムイオン二次電池用電極材料（以下、単に電極材料という）は、一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子と、無機粒子の表面を被覆する炭素質被膜とを含み、２ｎｍ以上１０ｎｍ以下の細孔径の範囲における細孔容積が３ｃｍ３／ｇ以上１１ｃｍ３／ｇ以下である。これにより、無機粒子と炭素質被膜との間の界面におけるリチウムイオンの移動を速くすることができ、電極材料における電子伝導性およびリチウムイオン伝導性の両方を改善することができる。そして、反応点への高速電子供給とリチウムイオンの高速移動の両立が可能となり、低温下でのハイレート特性を満足する電極材料を実現することができる。
【００１５】
（無機粒子）
本発明の電極材料に使用される無機粒子は、一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子である。なお、希土類元素とは、ランタン系列であるＬａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、ＹｂおよびＬｕの１５元素のことである。また、本発明の電極材料に使用される無機粒子は、一般式ＬｉＦｅｘＭｎ１−ｘ−ｙＭｙＰＯ４で表される１種の無機粒子であってもよいし、２種以上組み合わせた無機粒子であってもよい。
【００１６】
無機粒子の比表面積は、好ましくは５ｍ２／ｇ以上２０ｍ２／ｇ以下であり、より好ましくは９ｍ２／ｇ以上１３ｍ２／ｇ以下である。無機粒子の比表面積が５ｍ２／ｇ以上であると、無機粒子におけるリチウムイオンおよび電子の移動にかかる時間を短くしてリチウムイオン二次電池の出力特性を良好にできる。無機粒子の比表面積が２０ｍ２／ｇ以下であると、無機粒子の比表面積が増えることにともなう炭素質被膜の重量の増加を抑制し、充放電容量を増加させることができる。
【００１７】
（炭素質被膜）
炭素質被膜は、無機粒子の表面を被覆し、電極材料の電子伝導性を向上させる。炭素質被膜の被覆率は、好ましくは５０%以上であり、より好ましくは７０％以上である。炭素質被膜の被覆率が５０％以上であると、炭素被覆膜からの電子供給が良好になり、無機粒子表面の反応点においてリチウムイオンの挿入脱離反応が速くなり、出力特性も改善される。
炭素質被膜の被覆率は、透過電子顕微鏡（ＴＥＭ）およびエネルギー分散型Ｘ線分光器（ＥＤＸ）等を用いて測定することができる。
【００１８】
炭素質被膜の平均膜厚は、好ましくは０．１ｎｍ以上５．０ｎｍ以下であり、より好ましくは１．０ｎｍ以上５．０ｎｍ以下である。炭素質被膜の平均膜厚が０．１ｎｍ以上であると、電極材料の電子伝導性を十分に確保でき、その結果として電池の内部抵抗が減少し、高速充放電レートにおける電圧低下を抑制できる。炭素質被膜の平均膜厚が５．０ｎｍ以下であると、リチウムイオンの拡散速度の遅い炭素質被膜をリチウムイオンが移動する距離が長くなることにより生ずる高速充放電レートにおける電圧低下を抑制できる。
【００１９】
なお、ここでいう「内部抵抗」とは、主として電荷移動抵抗とリチウムイオン移動抵抗とを合算したものであり、電荷移動抵抗は炭素質被膜の膜厚、炭素質被膜の密度および結晶性に比例し、リチウムイオン移動抵抗は炭素質被膜の膜厚、炭素質被膜の密度および結晶性に反比例する。
この内部抵抗の評価方法としては、たとえば、電流休止法等が用いられる。この電流休止法では、内部抵抗は、配線抵抗、接触抵抗、電荷移動抵抗、リチウムイオン移動抵抗、正負電極におけるリチウム反応抵抗、正負極間距離によって定まる極間抵抗、リチウムイオンの溶媒和、脱溶媒和に関わる抵抗およびリチウムイオンのＳＥＩ（Solid Electrolyte Interface）移動抵抗の総和として測定される。
【００２０】
（炭素量）
電極材料の炭素量は、好ましくは０．５質量％以上３．５質量％以下であり、より好ましくは０．７質量％以上２．５質量％以下であり、さらに好ましくは０．８質量％以上１．５質量％以下である。
電極材料の炭素量が０．５質量％以上であると、電極材料の電子伝導性を改善でき、高出力特性が良好になる。また、電極材料の炭素量が３．５質量％以下であると、電子伝導性の改善に寄与しない炭素の増加を抑制できる。なお、電子伝導性の改善に寄与しない炭素が増加すると、充放電容量が低減する場合がある。
【００２１】
（細孔容積）
電極材料の２ｎｍ以上１０ｎｍ以下の細孔径の範囲における細孔容積は、３ｃｍ３／ｇ以上１１ｃｍ３／ｇ以下であり、好ましくは３ｃｍ３／ｇ以上１０ｃｍ３／ｇ以下であり、より好ましくは４ｃｍ３／ｇ以上７．５ｃｍ３／ｇ以下であり、さらに好ましくは４．５ｃｍ３／ｇ以上７ｃｍ３／ｇ以下である。
電極材料の２ｎｍ以上１０ｎｍ以下の細孔径の範囲における細孔容積が３ｃｍ３／ｇ未満または１１ｃｍ３／ｇよりも大きいと、ハイレート特性およびサイクル特性の少なくとも一方が悪くなる。
【００２２】
（粉体抵抗）
電極材料の粉体抵抗は、好ましくは１０００Ω・ｃｍ以下であり、より好ましくは５００Ω・ｃｍ以下であり、さらに好ましくは４５０Ω・ｃｍ以下である。電極材料の粉体抵抗は、この電極材料を金型に投入して１６ｋＮの圧力にて加圧して成形体を作製し、その成形体の表面に４本のプローブを接触させるという四端子法にて測定することができる。
電極材料の粉体抵抗が１０００Ω・ｃｍ以下であると、この電極材料を適用したリチウムイオン二次電池用電極の電子伝導性を向上させることができるとともに、低温下でのハイレート特性を良好にすることができる。
【００２３】
［電極材料の製造方法］
本発明の電極材料の製造方法は、一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子を、７．０以上１０．０以下のｐＨを有する水溶液に浸漬させる工程（Ａ）、水溶液に浸漬した無機粒子と、炭素被膜前駆体と、水とを含むスラリーを作製する工程（Ｂ）、スラリーを乾燥してスラリーの乾燥物を作製する工程（Ｃ）、および乾燥物を５００℃以上１０００℃以下の非酸化性雰囲気下にて焼成する工程（Ｄ）を含む。
【００２４】
（工程（Ａ））
工程（Ａ）では、一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子の無機粒子を、７．０以上１０．０以下のｐＨを有する水溶液に浸漬させる。
【００２５】
電極材料の製造方法に使用する無機粒子は、一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される。
たとえば、ＬｉＦｅｘＭｎ１−ｘ−ｙＭｙＰＯ４は、Ｌｉ源と２価の鉄塩とリン酸化合物と水とを混合して得られるスラリー状の混合物を、耐圧密閉容器を用いて水熱合成して得られる。Ｌｉ源は、たとえば酢酸リチウム（ＬｉＣＨ３ＣＯＯ）および塩化リチウム（ＬｉＣｌ）等のリチウム塩ならびに水酸化リチウム（ＬｉＯＨ）からなる群から選択されるものである。２価の鉄塩には、たとえば塩化鉄（ＩＩ）（ＦｅＣｌ２）、酢酸鉄（ＩＩ）（Ｆｅ（ＣＨ３ＣＯＯ）２）および硫酸鉄（ＩＩ）（ＦｅＳＯ４）等が挙げられる。リン酸化合物には、たとえばリン酸（Ｈ３ＰＯ４）、リン酸二水素アンモニウム（ＮＨ４Ｈ２ＰＯ４）およびリン酸水素二アンモニウム（（ＮＨ４）２ＨＰＯ４）等が挙げられる。
【００２６】
（溶液）
無機粒子を浸漬させる水溶液のｐＨは、７．０以上１０．０以下であり、好ましくは７．５以上１０．０以下であり、より好ましくは７．７以上９．５以下であり、さらに好ましくは７．９以上９．２以下である。
無機粒子を浸漬させる水溶液のｐＨが７．０未満もしくは１０．０よりも大きいと、無機粒子の表面に微小な酸化鉄を生成させることが難しい場合がある。なお、後述の乾燥物の焼成時に、炭素被膜前駆体から放出される水素により、工程（Ｂ）で生成した酸化鉄が還元され、酸化鉄が電極材料から除去され、無機粒子の表面を被覆する炭素質被膜に細孔が形成され、これにより、電極材料の２ｎｍ以上１０ｎｍ以下の細孔径の範囲における細孔容積を、３ｃｍ３／ｇ以上１１ｃｍ３／ｇ以下に制御することができる。
【００２７】
無機粒子を浸漬させる水溶液は、ｐＨが７．０以上１０．０以下であり、好ましくは７．５以上１０．０以下であり、より好ましくは７．７以上９．５以下であり、さらに好ましくは７．９以上９．２以下である水溶液であればとくに限定されない。たとえば、ＬｉＯＨおよびＮＨ３からなる群から選択される少なくとも１種を含む水溶液である。
【００２８】
無機粒子を浸漬させる浸漬時間は、無機粒子から酸化鉄を充分に生成させるという観点から、好ましくは１時間以上２４時間以下であり、より好ましくは２時間以上１２時間以下である。
【００２９】
（工程（Ｂ））
工程（Ｂ）では、水溶液に浸漬した無機粒子と、炭素被膜前駆体と、水とを含むスラリーを作製する。
【００３０】
無機粒子１００質量部に対する、炭素元素に換算したときの炭素被膜前駆体の配合量は、１．０質量部以上５．０質量部以下であり、好ましくは２．５質量部以上１０質量部以下である。無機粒子１００質量部に対する、炭素元素に換算したときの炭素被膜前駆体の配合量が１．０質量部以上５．０質量部以下であると、電極材料の炭素量を、およそ、０．５質量％以上３．５質量％以下にすることができる。
【００３１】
炭素質被膜前駆体は、グルコース、フルクトース、ガラクトース、マンノース、マルトース、スクロース、ラクトース、アラビノース、グリコーゲン、ペクチン、アルギン酸、グルコマンナン、キチン、ヒアルロン酸、コンドロイチン、アガロース、ポリエーテル、２価アルコールおよび３価アルコールからなる群から選択される少なくとも１種であり、好ましい炭素質被膜前駆体は、フルクトースおよびラクトースからなる群から選択される少なくとも１種である。これらの炭素質被膜前駆体は構造中に酸素を比較的多く含む。このため、これらの炭素質被膜前駆体を用いることにより、焼成中にカーボン層が開裂される箇所が多くなり、カーボン層中の細孔を形成しやすくなる。そして、２ｎｍ以上１０ｎｍ以下の細孔径の範囲における細孔容積が３ｃｍ３／ｇ以上１１ｃｍ３／ｇ以下であるリチウムイオン二次電池用電極材料を得ることが可能となる。
【００３２】
スラリーを作製する際に配合する有機化合物全体の無機粒子に対する配合比は、有機化合物の全量を炭素量に換算したとき、無機粒子１００質量部に対して０．５質量部以上かつ５．０質量部以下であることが好ましい。
ここで、有機化合物の炭素量換算の配合比が０．５質量部以上であると、二次電池を形成した場合に高速充放電レートにおける放電容量が高くなり、充分な充放電レート性能を実現することが可能になる。有機化合物の炭素量換算の配合比が５．０質量部以下であると、炭素質被膜の平均膜厚を５ｎｍ以下にすることができる。
【００３３】
これら無機粒子と炭素質被膜前駆体とを、水に溶解あるいは分散させて、均一なスラリーを調製する。この溶解あるいは分散の際には、分散剤を加えてもよい。
【００３４】
無機粒子と炭素質被膜前駆体とを水に溶解あるいは分散させる方法としては、無機粒子が分散し、炭素質被膜前駆体が溶解または分散する方法であれば、とくに限定されない。炭素質被膜前駆体を溶解または分散させる装置には、たとえば、遊星ボールミル、振動ボールミル、ビーズミル、ペイントシェーカーおよびアトライタ等の媒体粒子を高速で攪拌する媒体攪拌型分散装置が挙げられる。
【００３５】
この溶解あるいは分散の際には、無機粒子を１次粒子として分散し、その後、炭素質被膜前駆体を添加して溶解するように攪拌することが好ましい。このようにすれば、無機粒子の１次粒子の表面が炭素質被膜前駆体で被覆され、その結果として、無機粒子の１次粒子の間に炭素質被膜前駆体由来の炭素が均一に介在するようになる。
【００３６】
（工程（Ｃ））
工程（Ｃ）では、スラリーを乾燥してスラリーの乾燥物を作製する。たとえば、このスラリーを高温雰囲気中、たとえば７０℃以上２５０℃以下の大気中に噴霧し、乾燥させる。
【００３７】
（工程（Ｄ））
工程（Ｄ）では、５００℃以上１０００℃以下、好ましくは６００℃以上９００℃以下の範囲内の焼成温度で乾燥物を焼成する。焼成時間は、たとえば０．１時間以上４０時間以下である。
上述したように、この工程で、有機化合物から放出される水素により、工程（Ｂ）で生成した酸化鉄が還元され、酸化鉄が電極材料から除去される。そして、無機粒子の表面を被覆する炭素質被膜に細孔が形成され、これにより、電極材料の２ｎｍ以上１０ｎｍ以下の細孔径の範囲における細孔容積を、３ｃｍ３／ｇ以上１１ｃｍ３／ｇ以下に制御することができる。
【００３８】
焼成温度が５００℃未満であると、スラリーを乾燥させた乾燥物に含まれる有機化合物の分解および反応を充分に進行せず、有機化合物を充分に炭化させることができない場合がある。その結果、得られた電極材料中に高抵抗の有機化合物の分解物が生成する場合がある。焼成温度が１０００℃よりも大きいと、無機粒子中のＬｉが蒸発して無機粒子に組成のズレが生じる場合がある。組成のズレが生じると、無機粒子の粒成長が促進され、その結果、高速充放電レートにおける放電容量が低減し、充分な充放電レート性能を実現することが難しい場合がある。
【００３９】
この非酸化性雰囲気としては、窒素（Ｎ２）およびアルゴン（Ａｒ）等の不活性雰囲気が好ましく、より酸化を抑えたい場合には水素（Ｈ２）等の還元性ガスを数体積％程度含む還元性雰囲気が好ましい。
【００４０】
この焼成過程では、スラリーの乾燥物を焼成する際の条件、たとえば、昇温速度、最高保持温度、保持時間等を適宜調整することにより、得られる電極材料の細孔径分布を制御することが可能である。
以上により、乾燥物中の有機化合物が熱分解して生成した炭素により無機粒子の１次粒子の表面が被覆され、よって、この無機粒子の１次粒子の間に炭素が介在した２次粒子からなる電極材料が得られる。
【００４１】
［リチウムイオン二次電池用電極］
本発明のリチウムイオン二次電池用電極（以下、単に電極という）は、本発明の電極材料を含む。
本実施形態の電極を作製するには、上記の電極材料と、バインダー樹脂からなる結着剤と、溶媒とを混合して、電極形成用塗料または電極形成用ペーストを調製する。この際、必要に応じてカーボンブラック等の導電助剤を添加してもよい。
上記の結着剤、すなわちバインダー樹脂としては、たとえば、ポリテトラフルオロエチレン（ＰＴＦＥ）樹脂、ポリフッ化ビニリデン（ＰＶｄＦ）樹脂およびフッ素ゴム等が好適に用いられる。
上記の電極材料に対するバインダー樹脂の配合量は、とくに限定されないが、たとえば、電極材料１００質量部に対してバインダー樹脂を１質量部以上３０質量部以下、好ましくは３質量部以上２０質量部以下とする。
【００４２】
この電極形成用塗料または電極形成用ペーストに用いる溶媒としては、水；メタノール、エタノール、１−プロパノール、２−プロパノール（イソプロピルアルコール：ＩＰＡ）、ブタノール、ペンタノール、ヘキサノール、オクタノールおよびジアセトンアルコール等のアルコール類；酢酸エチル、酢酸ブチル、乳酸エチル、プロピレングリコールモノメチルエーテルアセテート、プロピレングリコールモノエチルエーテルアセテート、γ−ブチロラクトン等のエステル類；ジエチルエーテル、エチレングルコールモノメチルエーテル（メチルセロソルブ）、エチレングルコールモノエチルエーテル（エチルセロソルブ）、エチレングルコールモノブチルエーテル（ブチルセロソルブ）、ジエチレングリコールモノメチルエーテル、ジエチレングリコールモノエチルエーテル等のエーテル類；アセトン、メチルエチルケトン（ＭＥＫ）、メチルイソブチルケトン（ＭＩＢＫ）、アセチルアセトン、シクロヘキサノン等のケトン類；ジメチルホルムアミド、Ｎ，Ｎ−ジメチルアセトアセトアミド、Ｎ−メチルピロリドン等のアミド類；エチレングリコール、ジエチレングリコール、プロピレングリコール等のグリコール類等を挙げることができる。これらは、１種を単独で用いてもよく、２種以上を混合して用いてもよい。
【００４３】
次いで、この電極形成用塗料または電極形成用ペーストを、金属箔の一方の面に塗布し、その後、乾燥し、上記の電極材料とバインダー樹脂との混合物からなる塗膜が一方の面に形成された金属箔を得る。
次いで、この塗膜を加圧圧着し、乾燥して、金属箔の一方の面に電極材料層を有する集電体（電極）を作製する。
このようにして、本実施形態のリチウムイオン伝導性を損なうことなく、電子伝導性を向上させることができる電極を作製することができる。
【００４４】
［リチウムイオン二次電池］
本発明のリチウムイオン二次電池は、本発明の電極を正極として有する。
このリチウムイオン二次電池は、本発明の電極を正極として用いることにより、内部抵抗を低く抑えることができる。その結果、電圧が著しく低下するおそれもなく、高速の充放電を行うことができるリチウムイオン二次電池を提供することができる。
【実施例】
【００４５】
以下、実施例により本発明を詳細に説明するが、本発明は下記の実施例に限定されない。
【００４６】
実施例１〜６および比較例１〜６の試料を以下のようにして作製した。
「実施例１」
（電極材料の作製）
水２Ｌ（リットル）に、４ｍｏｌの酢酸リチウム（ＬｉＣＨ３ＣＯＯ）、２ｍｏｌの硫酸鉄（II）（ＦｅＳＯ４）、２ｍｏｌのリン酸（Ｈ３ＰＯ４）を、全体量が４Ｌになるように混合し、均一なスラリー状の混合物を調製した。
次いで、この混合物を容量８Ｌの耐圧密閉容器に収容し、１２０℃にて１時間、水熱合成を行った。
次いで、得られた沈殿物を水洗し、ケーキ状の電極活物質（無機粒子）を得た。
【００４７】
次いで、ｐＨが７．６になるように調製した水酸化リチウム水溶液に、電極活物質を浸漬させ、表面処理した。
【００４８】
次いで、この電極活物質の電極活物質７５ｇ（固形分換算）と、水１７５gとメディアとして直径０．１ｍｍのジルコニアビーズ２５０ｇとをボールミルに投入し、分散処理を行い、スラリーを得た。
【００４９】
次いで、得られたスラリーにラクトースを３．４ｇ投入して１２ｈ攪拌し、１８０℃の大気雰囲気中に噴霧し、乾燥して、乾燥物を得た。
【００５０】
次いで、得られた乾燥物を、窒素雰囲気下にて、８００℃で０．５時間焼成して、実施例１の試料を得た。
【００５１】
「実施例２」
ｐＨが８．５になるように水酸化リチウム水溶液を調製した以外は、実施例１と同様にして、実施例２の試料を作製した。
【００５２】
「実施例３」
ｐＨが９．２になるように水酸化リチウム水溶液を調製した以外は、実施例１と同様にして、実施例３の試料を作製した。
【００５３】
「実施例４」
ｐＨが７．６になるように水酸化リチウム水溶液を調製し、フルクトースをカーボン原料として３．４ｇ投入したこと以外は、実施例１と同様にして、実施例４の試料を作製した。
【００５４】
「実施例５」
ｐＨが８．５になるように水酸化リチウム水溶液を調製した以外は、実施例４と同様にして、実施例５の試料を作製した。
【００５５】
「実施例６」
ｐＨが９．２になるように水酸化リチウム水溶液を調製した以外は、実施例４と同様にして、実施例６の試料を作製した。
【００５６】
「比較例１」
実施例１の試料の作製で使用した水酸化リチウム水溶液のｐＨを７．６にし、ポリビニルアルコール２．７ｇを投入した以外は、実施例１と同様にして、比較例１の試料を作製した。
【００５７】
「比較例２」
実施例１の試料の作製で使用した水酸化リチウム水溶液のｐＨを８．５にし、ポリビニルアルコール２．７ｇを投入した以外は、実施例１と同様にして、比較例２の試料を作製した。
【００５８】
「比較例３」
実施例１の試料の作製で使用した水酸化リチウム水溶液のｐＨを９．２にし、ポリビニルアルコール２．７ｇを投入した以外は、実施例１と同様にして、比較例３の試料を作製した。
【００５９】
「比較例４」
実施例１の試料の作製で使用した水酸化リチウム水溶液のｐＨを８．５にし、フェノール１．９ｇを投入した以外は、実施例１と同様にして、比較例４の試料を作製した。
【００６０】
「比較例５」
ｐＨが１０．５になるように水酸化リチウム水溶液を調製した以外は、実施例１と同様にして、比較例５の試料を作製した。
【００６１】
「比較例６」
ｐＨが１２になるように水酸化リチウム水溶液を調製した以外は、実施例１と同様にして、比較例６の試料を作製した。
【００６２】
（電極材料の評価）
実施例１〜６および比較例１〜６の試料について、以下の評価を行った。
【００６３】
（１）２ｎｍ以上１０ｎｍ以下の細孔径の範囲における細孔容積
窒素吸着量測定装置（マイクロトラックベル社製、型番：ＢＥＬＳＯＲＰ−ｍａｘ）を使用して窒素吸着測定を実施し、実施例１〜６および比較例１〜６の試料の２ｎｍ以上１０ｎｍ以下の細孔径の範囲における細孔分布をＩＮＮＥＳ法にて解析し、２ｎｍ以上１０ｎｍ以下の細孔径に対応する相対圧を求め、吸着等温線の窒素の細孔吸着量から２ｎｍ以上１０ｎｍ以下の細孔容積を求めた。
【００６４】
（２）炭素量
炭素分析計（（株）堀場製作所製、型番：ＥＭＩＡ−９２０Ｖ）を用いて実施例１〜６および比較例１〜６の試料の炭素量を測定した。
【００６５】
（３）比表面積
比表面積計（マウンテック社製、型番：ＭａｃｓｏｒｂＨＭ  ＭＯＤＥＬ  １２０８）を用いて、実施例１〜６および比較例１〜６の試料における電極活物質の比表面積をそれぞれ測定した。
【００６６】
（４）粉体抵抗
実施例１〜６および比較例１〜６の試料をそれぞれ金型に投入して１６ｋＮの圧力にて加圧して成形体をそれぞれ作製し、その成形体の表面に４本のプローブを接触させるという四端子法にて、実施例１〜６および比較例１〜６の試料の粉体抵抗を測定した。
【００６７】
（５）０℃における１０Ｃ放電容量
０℃における１０Ｃ放電容量については、実施例１〜６および比較例１〜６の試料を使用して作製したリチウムイオン二次電池を用いて評価した。
【００６８】
（リチウムイオン電池の作製）
電極材料としての実施例１〜６および比較例１〜６の試料と、バインダーとしてのポリフッ化ビニリデン（ＰＶｄＦ）と、導電助剤としてのアセチレンブラック（ＡＢ）とを、質量比が９０：５：５となるように混合し、さらに溶媒としてのＮ−メチル−２−ピロリジノン（ＮＭＰ）を加えて流動性を付与し、スラリーを作製した。
次いで、このスラリーを厚み１５μｍのアルミニウム（Ａｌ）箔上に塗布し、乾燥した。その後、６００ｋｇｆ／ｃｍ２の圧力にて加圧し、２平方センチメートルの電極面積と１.６ｇ／ｃｃの電極密度とを有する、リチウムイオン二次電池の正極を作製した。
【００６９】
直径２ｃｍ、厚み３．２ｍｍのコインセル容器内に、上記正極と、負極としてのリチウム金属とを配置し、正極と負極の間に２５μｍの厚さを有する多孔質ポリプロピレンからなるセパレーターを配置し、電池用部材とした。
一方、炭酸エチレンと炭酸ジエチルとを１：１（質量比）にて混合し、さらに１ＭのＬｉＰＦ６溶液を加えて、リチウムイオン伝導性を有する電解質溶液を作製した。
次いで、上記の電池用部材を上記の電解質溶液に浸漬し、リチウムイオン二次電池を作製した。
【００７０】
（充放電容量）
電池充放電装置（北斗電工（株）製、型番：ＳＭ８）を使用して、作製したリチウムイオン二次電池における０℃での１０Ｃの放電容量を算出した。
【００７１】
【表１】
2017182906.tif 000002
【００７２】
実施例１〜６と比較例１〜６とを比較することにより、２ｎｍ以上１０ｎｍ以下の細孔径の範囲における細孔容積が３ｃｍ３／ｇ以上１１ｃｍ３／ｇ以下である電極材料を用いると、リチウムイオン二次電池の低温下でのハイレート特性が良好になることがわかった。
また、実施例１〜６と比較例１〜６とを比較することにより、カーボン源としてラクトースまたはフルクトースを使用し、無機粒子を、７．０以上１０．０以下のｐＨを有する水溶液に浸漬させることによって、低温下でのハイレート特性を改善することができる電極材料を得られることがわかった。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子と、
前記無機粒子の表面を被覆する炭素質被膜とを含み、
２ｎｍ以上１０ｎｍ以下の細孔径の範囲における細孔容積が３ｃｍ３／ｇ以上１１ｃｍ３／ｇ以下であるリチウムイオン二次電池用電極材料。
【請求項２】
炭素量が０．５質量％以上３．５質量％以下である請求項１に記載のリチウムイオン二次電池用電極材料。
【請求項３】
前記リチウムイオン二次電池用電極材料を金型に投入して１６ｋＮの圧力にて加圧して成形体を作製し、該成形体の表面に４本のプローブを接触させるという四端子法にて測定することで得られる粉体抵抗が１０００Ω・ｃｍ以下である請求項１または２に記載のリチウムイオン二次電池用電極材料。
【請求項４】
一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子を、７．６以上９．２以下のｐＨを有する水溶液に浸漬させる工程、
前記水溶液に浸漬した前記無機粒子と、炭素被膜前駆体と、水とを含むスラリーを作製する工程、
前記スラリーを乾燥して前記スラリーの乾燥物を作製する工程、および
前記乾燥物を５００℃以上１０００℃以下の非酸化性雰囲気下にて焼成する工程を含み、
前記炭素皮膜前駆体は、グルコース、フルクトース、ガラクトース、マンノース、マルトース、スクロース、ラクトース、アラビノース、グリコーゲン、ペクチン、アルギン酸、グルコマンナン、キチン、ヒアルロン酸、コンドロイチン、アガロース、ポリエーテル、２価アルコールおよび３価アルコールからなる群から選択される少なくとも１種であり、
前記無機粒子１００質量部に対する、炭素元素に換算したときの前記炭素被膜前駆体の配合量が、１．０質量部以上５．０質量部以下であるリチウムイオン二次電池用電極材料の製造方法。
【請求項５】
請求項１〜３のいずれか１項に記載のリチウムイオン二次電池用電極材料を含むリチウムイオン二次電池用電極。
【請求項６】
正極、負極および非水電解質を有するリチウムイオン二次電池であって、
前記正極が請求項５に記載のリチウムイオン二次電池用電極を有するリチウムイオン二次電池。
【手続補正２】
【補正対象書類名】明細書
【補正対象項目名】００２６
【補正方法】変更
【補正の内容】
【００２６】
（溶液）
無機粒子を浸漬させる水溶液のｐＨは、７．５以上１０．０以下であり、好ましくは７．７以上９．５以下であり、より好ましくは７．９以上９．２以下である。
無機粒子を浸漬させる水溶液のｐＨが７．５未満もしくは１０．０よりも大きいと、無機粒子の表面に微小な酸化鉄を生成させることが難しい場合がある。なお、後述の乾燥物の焼成時に、炭素被膜前駆体から放出される水素により、工程（Ｂ）で生成した酸化鉄が還元され、酸化鉄が電極材料から除去され、無機粒子の表面を被覆する炭素質被膜に細孔が形成され、これにより、電極材料の２ｎｍ以上１０ｎｍ以下の細孔径の範囲における細孔容積を、３ｃｍ３／ｇ以上１１ｃｍ３／ｇ以下に制御することができる。
【手続補正３】
【補正対象書類名】明細書
【補正対象項目名】００２７
【補正方法】変更
【補正の内容】
【００２７】
無機粒子を浸漬させる水溶液は、ｐＨが７．５以上１０．０以下であり、好ましくは７．７以上９．５以下であり、より好ましくは７．９以上９．２以下である水溶液であればとくに限定されない。たとえば、ＬｉＯＨおよびＮＨ３からなる群から選択される少なくとも１種を含む水溶液である。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子と、
前記無機粒子の表面を被覆する炭素質被膜とを含むリチウムイオン二次電池用電極材料であって、
２ｎｍ以上１０ｎｍ以下の細孔径の範囲における前記リチウムイオン二次電池用電極材料の細孔容積が３ｃｍ３／ｇ以上１１ｃｍ３／ｇ以下であるリチウムイオン二次電池用電極材料。
【請求項２】
炭素量が０．５質量％以上３．５質量％以下である請求項１に記載のリチウムイオン二次電池用電極材料。
【請求項３】
前記リチウムイオン二次電池用電極材料を金型に投入して１６ｋＮの圧力にて加圧して成形体を作製し、該成形体の表面に４本のプローブを接触させるという四端子法にて測定することで得られる粉体抵抗が１０００Ω・ｃｍ以下である請求項１または２に記載のリチウムイオン二次電池用電極材料。
【請求項４】
一般式ＬｉＦｅｘＭｎ１−ｘ−ｙＭｙＰＯ４（０．０５≦ｘ≦１．０、０≦ｙ≦０．１４、ただし、Ｍは、Ｍｇ、Ｃａ、Ｃｏ、Ｓｒ、Ｂａ、Ｔｉ、Ｚｎ、Ｂ、Ａｌ、Ｇａ、Ｉｎ、Ｓｉ、Ｇｅおよび希土類元素から選択される少なくとも１種）で表される無機粒子を、７．６以上９．２以下のｐＨを有する水溶液に浸漬させる工程、
前記水溶液に浸漬した前記無機粒子と、炭素被膜前駆体と、水とを含むスラリーを作製する工程、
前記スラリーを乾燥して前記スラリーの乾燥物を作製する工程、および
前記乾燥物を５００℃以上１０００℃以下の非酸化性雰囲気下にて焼成する工程を含み、
前記炭素皮膜前駆体は、グルコース、フルクトース、ガラクトース、マンノース、マルトース、スクロース、ラクトース、アラビノース、グリコーゲン、ペクチン、アルギン酸、グルコマンナン、キチン、ヒアルロン酸、コンドロイチン、アガロース、ポリエーテル、２価アルコールおよび３価アルコールからなる群から選択される少なくとも１種であり、
前記無機粒子１００質量部に対する、炭素元素に換算したときの前記炭素被膜前駆体の配合量が、１．０質量部以上５．０質量部以下であるリチウムイオン二次電池用電極材料の製造方法。
【請求項５】
請求項１〜３のいずれか１項に記載のリチウムイオン二次電池用電極材料を含むリチウムイオン二次電池用電極。
【請求項６】
正極、負極および非水電解質を有するリチウムイオン二次電池であって、
前記正極が請求項５に記載のリチウムイオン二次電池用電極を有するリチウムイオン二次電池。